(57)【要約】【課題】本発明は、プラスチックス偏光レンズ体の製造方法、およびプラスチックス偏光レンズ体に関し、特に射出成形法による熱成形性樹脂を用いたプラスチックス偏光レンズ体の製造方法、および前記製造方法により製造されたプラスチックス偏光レンズ体を提供する。【解決手段】射出成形法による熱成形樹脂とシート状偏光体を用いたプラスチックス偏光レンズ体の製造方法において、少なくとも片面を（メタ）アクリレート系重合性組成物により塗膜したシート状偏光体を用いる。【選択図】図１
2008213436.tif 000002
【特許請求の範囲】
【請求項１】
少なくとも偏光シートを有するシート状偏光体を用いる射出成形法によるプラスチックス偏光レンズ体の製造方法であって、
少なくとも片面を（メタ）アクリレート系重合性組成物により塗膜したシート状偏光体を用いることを特徴とする方法。
【請求項２】
前記射出成形法に、ポリカーボネートを除く熱成形性樹脂を用いることを特徴とする請求項１に記載のプラスチックス偏光レンズ体の製造方法。
【請求項３】
前記ポリカーボネートを除く熱成形性樹脂が、ポリアミド樹脂、（メタ）アクリル樹脂からなる群より選択される少なくとも１種であることを特徴とする請求項１または２に記載のプラスチックス偏光レンズ体の製造方法。
【請求項４】
前記ポリカーボネートを除く熱成形性樹脂がポリアミド樹脂であることを特徴とする請求項１または２に記載のプラスチックス偏光レンズ体の製造方法。
【請求項５】
前記（メタ）アクリレート系重合性組成物が紫外線硬化性を有することを特徴とする請求項１乃至４のいずれか１項に記載のプラスチックス偏光レンズ体の製造方法。
【請求項６】
前記（メタ）アクリレート系重合性組成物が、ウレタン（メタ）アクリレート系重合性組成物、ポリエステル（メタ）アクリレート系重合性組成物、およびエポキシ（メタ）アクリレート系重合性組成物から選ばれる少なくともいずれか１種である請求項１乃至５のいずれか１項に記載のプラスチックス偏光レンズ体の製造方法。
【請求項７】
前記（メタ）アクリレート系重合性組成物が、ウレタン（メタ）アクリレート系重合性組成物およびポリエステル（メタ）アクリレート系重合性組成物から選ばれる少なくともいずれか１種である請求項１乃至６のいずれか１項に記載のプラスチックス偏光レンズ体の製造方法。
【請求項８】
前記（メタ）アクリレート系重合性組成物の膜厚が、２μｍ以上１３μｍ以下であることを特徴とする請求項１から７のいずれか１項に記載のプラスチックス偏光レンズ体の製造方法。
【請求項９】
前記シート状偏光体が、偏光積層体である請求項１から８のいずれか１項に記載のプラスチックス偏光レンズ体の製造方法。
【請求項１０】
前記偏光積層体が、偏光シートと該偏光シートの少なくとも片面を被覆する透明シートとから構成されていることを特徴とする請求項９に記載のプラスチックス偏光レンズ体の製造方法。
【請求項１１】
前記透明シートが、ポリカーボネート樹脂、セルロース系樹脂、脂環式ポリオレフィン系樹脂、ポリエステル系樹脂から選ばれるいずれか１種から形成されてなることを特徴とする請求項１０に記載のプラスチックス偏光レンズ体の製造方法。
【請求項１２】
前記偏光シートが、ポリビニルアルコール系樹脂から形成されてなることを特徴とする請求項１から１１のいずれか１項に記載のプラスチックス偏光レンズ体の製造方法。
【請求項１３】
前記偏光シートが２色性色素を含有することを特徴とする請求項１から１２のいずれか１項に記載のプラスチックス偏光レンズ体の製造方法。
【請求項１４】
前記偏光シートが、さらに金属化合物およびホウ酸により処理されていることを特徴とする請求項１３に記載のプラスチックス偏光レンズ体の製造方法。
【請求項１５】
少なくとも偏光シートを有するシート状偏光体を含むプラスチックス偏光レンズ体であって、
前記シート状偏光体の少なくとも片面に（メタ）アクリレート系樹脂層が形成され、さらに少なくとも該（メタ）アクリレート系樹脂層上に熱成形性樹脂が射出成形法にて熱融着積層して形成されることを特徴とするプラスチックス偏光レンズ体。
【請求項１６】
前記射出成形法にポリカーボネートを除く熱成形性樹脂を用いることを特徴とする請求項１５に記載のプラスチックス偏光レンズ体。
【請求項１７】
前記ポリカーボネートを除く熱成形性樹脂が、ポリアミド、（メタ）アクリル樹脂、＊からなる群より選択される少なくとも１種であることを特徴とする請求項１５または１６に記載のプラスチックス偏光レンズ体。
【請求項１８】
前記ポリカーボネートを除く熱成形性樹脂がポリアミド樹脂であることを特徴とする請求項１５または１６に記載のプラスチックス偏光レンズ体。
【請求項１９】
前記（メタ）アクリレート系樹脂層が、（メタ）アクリレート系重合性組成物膜の紫外線硬化により形成されることを特徴とする請求項１５から１８のいずれか１項に記載のプラスチックス偏光レンズ体。
【請求項２０】
前記（メタ）アクリレート系樹脂層が、ウレタン（メタ）アクリレート系樹脂層、ポリエステル（メタ）アクリレート系樹脂層、およびエポキシ（メタ）アクリレート系樹脂層から選ばれる少なくともいずれか１種である請求項１５から１９のいずれか１項に記載のプラスチックス偏光レンズ体。
【請求項２１】
前記（メタ）アクリレート系樹脂層が、ウレタン（メタ）アクリレート系樹脂層およびポリエステル（メタ）アクリレート系樹脂層から選ばれる少なくともいずれか１種である請求項１５から１９のいずれか１項に記載のプラスチックス偏光レンズ体。
【請求項２２】
前記（メタ）アクリレート系樹脂層の厚さが、２μｍ以上１３μｍ以下であることを特徴とする請求項１５から２１のいずれか１項に記載のプラスチックス偏光レンズ体。
【請求項２３】
前記シート状偏光体が、偏光積層体である請求項１５から２２のいずれか１項に記載のプラスチックス偏光レンズ体。
【請求項２４】
前記偏光積層体が、偏光シートと該偏光シートの少なくとも片面を被覆する透明シートとから構成されていることを特徴とする請求項２３に記載のプラスチックス偏光レンズ体。
【請求項２５】
前記透明シートが、ポリカーボネート樹脂、セルロース系樹脂、脂環式ポリオレフィン系樹脂、ポリエステル系樹脂から選ばれるいずれか１種から形成されてなることを特徴とする請求項２４に記載のプラスチックス偏光レンズ体。
【請求項２６】
前記偏光シートが、ポリビニルアルコール系樹脂から形成されてなることを特徴とする請求項１５から２５のいずれか１項に記載のプラスチックス偏光レンズ体。
【請求項２７】
前記偏光シートが２色性色素を含有することを特徴とする請求項１５から２６のいずれか１項に記載のプラスチックス偏光レンズ体。
【請求項２８】
前記偏光シートが、さらに金属化合物およびホウ酸により処理されていることを特徴とする請求項２７に記載のプラスチックス偏光レンズ体。
【発明の詳細な説明】
【技術分野】
【０００１】
本発明は、プラスチックス偏光レンズ体の製造方法、およびプラスチックス偏光レンズ体に関し、特に射出成形法による熱成形性樹脂を用いたプラスチックス偏光レンズ体の製造方法、および前記製造方法により製造されたプラスチックス偏光レンズ体に関する。
【背景技術】
【０００２】
従来、プラスッチックス偏光レンズの製造法の中で、矯正用レンズ、あるいは精度の高いプラノレンズを得るための実用的な方法としては、以下の方法があった。
（１）偏光フィルムをレンズ基材の上に貼りあわせた後に、さらに別のレンズ基材をその上から貼りあわせてレンズを得る。
（２）耐熱性の高い偏光フィルムの少なくとも片側の面に透明フィルムを貼りあわせ、特定の重合性組成物で該フィルム表面を処理した透明偏光シートを用い、重合性組成物と組み合わせ注型重合法にてレンズとする。（特許文献１）
（３）曲げ加工した偏光シートの裏側からレンズ基材となる樹脂を射出成形の手法で一体化してレンズを製造する方法。（特許文献２）
【０００３】
（１）の方法には、生産性が低いという問題点があった。（２）の方法は、非常に広い範囲のレンズ用重合性組成物と組み合わせが可能であり、注型重合法でレンズを得る方法としては極めて優れたものである。また（３）の方法はポリカーボネート偏光レンズの製造方法として採用されており、製品の優れた特徴と生産性の高さから、ポリカーボネート偏光レンズを得るには優れた方法と言える。
【０００４】
さらに、ポリカーボネート以外の熱成形性樹脂の一つである、ポリアミド樹脂を用いた、偏光レンズ体の製造方法としては以下のものがある。
（４）偏光フィルムの両側がセルローストリアセテートフィルムで挟まれた偏光シートの片側に接着剤を塗布し、その面にポリアミド樹脂を射出成形する。（特許文献３）
（５）２枚の保護シートで挟まれた偏光フィルムの片側に接着剤、あるいは粘着剤でポリウレタンシートまたはポリアミドシートを接合させ、その面にポリアミド樹脂を射出成形する。（特許文献４）
【０００５】
【特許文献１】特開２００５−２１１８５０
【特許文献２】特開平８−３１３７０１
【特許文献３】特開２００４−２３７６４９
【特許文献４】特開２００２−１８９１９９
【発明の開示】
【発明が解決しようとする課題】
【０００６】
しかしながら（３）の方法は、ポリカーボネート以外の熱成形性樹脂に工業的に用いられた実績は無く、ポリカーボネート樹脂表面への、ポリカーボネート以外の熱成形性樹脂を熱融着させる条件を見出す事が実質的に不可能であったため、ポリカーボネート以外の熱成形性樹脂へはそのままでは実質的に応用不可能と考えられる。また、（４）の方法は射出成形の際に接着剤を用いるため、取り扱いが厄介であり生産性が高いとは言いがたい。一方（５）の方法にも、保護層の上にさらにシートを貼り合わせるために工程数が増し生産性が良いとは言えず、偏光積層体全体の厚みが厚くなり過ぎ後工程の操作や製品の性質上で問題となる等の欠点がある。さらに、（４）、（５）の両方法ともに、ポリアミド樹脂以外の熱成形性樹脂への応用が可能かどうかも不明である。
【０００７】
すなわち、ポリカーボネート樹脂を除けば、ポリアミド樹脂以外の熱成形性樹脂を用いる射出成形法による偏光レンズは実用化もされていないし、具体的な製造法の提案もなされていなかった。従って、ポリカーボネート以外のレンズ用途に適した熱成形性樹脂を用いた偏光レンズ体を、高い生産性で得るための製造技術の確立が望まれるところである。さらに、前記熱成形性樹脂の中でも、殊にポリアミド樹脂は軽量性、耐薬品性、耐衝撃性の優れた特性があり、該樹脂より成形されたレンズは可塑剤への抵抗力が強く、ツーポイント眼鏡で要求される機械的強度に応えられるような点が非常に高く評価されている。従って、生産性の高いポリアミド偏光レンズ体の製造法を確立することは強く望まれている。さらに、ポリアミド樹脂偏光レンズ体を射出成形法により生産性良く製造するためには、偏光フィルム、偏光積層体は射出成形の際の厳しい条件に耐え得るとともに、成形品の偏光積層体とポリアミドの密着度が充分強いことが要求され、そのような偏光フィルム、偏光積層体の開発と、それらの実用的な製造プロセスを確立することも不可欠である。
【０００８】
本発明は、上記に鑑みてなされたものであって、ポリアミド樹脂偏光レンズ体の製造方法、ポリアミド偏光レンズ体の製造法に関し、さらにはポリアミド以外の熱成形性樹脂へも広く応用可能な製造方法でもある。
【課題を解決するための手段】
【０００９】
本発明者らはかかる状況に鑑み鋭意検討を進め、射出成形後レンズ基材と偏光シートの密着度が充分であり、また射出成形によるレンズ成形のための偏光シート加工やその前後の管理も容易な偏光フィルムおよび偏光集積体などの検討をさらに進めた結果、偏光フィルムの少なくとも片側の面に透明フィルムを貼りあわせ、その透明フィルムの上に特定の（メタ）アクリレート系重合性組成物で塗膜処理したものは、該表面へポリアミドを含む広い範囲の熱成形性樹脂の熱融着が可能であり、また曲げ加工やその前後の管理も容易であることを見出し、本発明をなすに至った。
【００１０】
すなわち、本発明の第１発明にかかるプラスチックス偏光レンズ体の製造方法は、少なくとも偏光シートを有するシート状偏光体を用いる射出成形法によるプラスチックス偏光レンズ体の製造方法であって、少なくとも片面を（メタ）アクリレート系重合性組成物により塗膜したシート状偏光体を用いることを特徴とする。
【００１１】
前記射出成形法において、ポリカーボネートを除く熱成形性樹脂を用いることができる。他の態様において、前記ポリカーボネートを除く熱成形性樹脂は、ポリアミド樹脂、（メタ）アクリル樹脂からなる群より選択される少なくとも１種であることが好ましく、特にポリアミド樹脂であることが好ましい。
【００１２】
前記（メタ）アクリレート系重合性組成物は紫外線硬化性を有することが好ましく、前記（メタ）アクリレート系重合性組成物としては、ウレタン（メタ）アクリレート系重合性組成物、ポリエステル（メタ）アクリレート系重合性組成物、およびエポキシ（メタ）アクリレート系重合性組成物から選ばれる少なくともいずれか１種であることが好ましく、ウレタン（メタ）アクリレート系重合性組成物およびポリエステル（メタ）アクリレート系重合性組成物から選ばれる少なくともいずれか１種であることがさらに好ましい。また、前記（メタ）アクリレート系重合性組成物膜の厚さは、２μｍ以上１３μｍ以下であることが好ましい。
【００１３】
本発明のプラスチックス偏光レンズ体の製造方法に用いる前記シート状偏光体は、偏光積層体であることが好ましい。この偏光積層体は、偏光シートと該偏光シートの少なくとも片面を被覆する透明シートとから構成することができる。前記偏光積層体において、前記透明シートは、ポリカーボネート樹脂、セルロース系樹脂、脂環式ポリオレフィン系樹脂、ポリエステル系樹脂から選ばれるいずれか１種で形成されてなることが好ましい。前記プラスチックス偏光レンズ体の有する偏光シートは、ポリビニルアルコール系樹脂から形成されてなることが好ましい。前記偏光積層体において、前記偏光シートは２色性色素を含有することが好ましく、さらに金属化合物およびホウ酸により処理されていることが好ましい。
【００１４】
本発明の第２発明にかかるプラスチックス偏光レンズ体は、少なくとも偏光シートを有するシート状偏光体を含むプラスチックス偏光レンズ体であって、前記シート状偏光体の少なくとも片面に（メタ）アクリレート系樹脂層が形成され、さらに少なくとも該（メタ）アクリレート系樹脂層上に熱成形性樹脂層が射出成形法にて熱融着積層して形成されることを特徴とする。
【００１５】
本発明の第２発明にかかるプラスチックス偏光レンズ体における「少なくとも片面に（メタ）アクリレート系樹脂層が形成」の意義は、本発明の第１発明にかかるプラスチックス偏光レンズ体の製造方法における「少なくとも片面に（メタ）アクリレート系重合性組成物により塗膜」の意義と、以下の点を除き同様である。すなわち、第１発明においては重合前の（メタ）アクリレート系重合性組成物の膜を示すのに対し、第２発明においては重合後の（メタ）アクリレート系樹脂の層を示す。また、「（メタ）アクリレート系」および「シート状偏光体」も、第１発明におけるものと同様の意義を示す。
【００１６】
前記射出成形法において、ポリカーボネートを除く熱成形性樹脂を用いることができる。他の態様において、前記ポリカーボネートを除く熱成形性樹脂は、ポリアミド樹脂、（メタ）アクリル樹脂からなる群より選択される少なくとも１種であることが好ましく、特にポリアミド樹脂であることが好ましい。
【００１７】
前記（メタ）アクリレート系樹脂層は、（メタ）アクリレート系重合性組成物膜の紫外線硬化により形成されることが好ましく、前記（メタ）アクリレート系樹脂層としては、ウレタン（メタ）アクリレート系樹脂層、ポリエステル（メタ）アクリレート系樹脂層、およびエポキシ（メタ）アクリレート系樹脂層から選ばれる少なくともいずれか１種であることが好ましく、ウレタン（メタ）アクリレート系樹脂層およびポリエステル（メタ）アクリレート系樹脂層から選ばれる少なくともいずれか１種であることがさらに好ましい。また、前記（メタ）アクリレート系樹脂層の厚さは、２μｍ以上１３μｍ以下であることが好ましい。
【００１８】
本発明のプラスチックス偏光レンズ体に用いる前記シート状偏光体は、偏光積層体であることが好ましい。この偏光積層体は、偏光シートと該偏光シートの少なくとも片面を被覆する透明シートとから構成することができる。前記偏光積層体において、前記透明シートは、ポリカーボネート樹脂、セルロース系樹脂、脂環式ポリオレフィン系樹脂、ポリエステル系樹脂から選ばれるいずれか１種で形成されてなることが好ましい。前記プラスチックス偏光レンズ体の有する偏光シートは、ポリビニルアルコール系樹脂から形成されてなることが好ましい。前記偏光積層体において、前記偏光シートは２色性色素を含有することが好ましく、さらに金属化合物およびホウ酸により処理されていることが好ましい。
【００１９】
本発明に用いることができる偏光積層体は、少なくとも偏光シートを有するシート状偏光体を含むプラスチックス偏光レンズ体の製造に好適な偏光積層体であって、前記シート状偏光体の少なくとも片面に（メタ）アクリレート系重合性組成物膜が形成されてなることを特徴とする。
【００２０】
前記偏光積層体は、偏光シートと、該偏光シートの少なくとも片面を被覆する透明シートと、該透明シートを被覆する前記（メタ）アクリレート系重合性組成物膜とから構成することができる。この透明シートは、ポリカーボネート樹脂、セルロース系樹脂、脂環式ポリオレフィン系樹脂、ポリエステル系樹脂から選ばれるいずれか１種から形成されてなることが好ましい。前記偏光シートは、ポリビニルアルコール系樹脂から形成されてなることが好ましく、２色性色素を含有することが好ましく、さらに金属化合物およびホウ酸により処理されていることが好ましい。
【００２１】
前記シート状偏光体の少なくとも片面に（メタ）アクリレート系重合性組成物膜が形成された偏光積層体は、透明シートの片面に（メタ）アクリレート系重合性組成物を塗膜してなることを特徴とする被覆シートを用いて製造することができる。
【発明の効果】
【００２２】
本発明にかかるプラスチックス偏光レンズ体の製造方法によれば、広い範囲のレンズ用途に適した熱成形性樹脂を用いることが可能であり、また曲げ加工やその前後の管理も容易であり、熱成形性樹脂を用いた偏光レンズ体を射出成形法により生産性良く提供することができる。
【発明を実施するための最良の形態】
【００２３】
以下に、本発明の実施形態について説明する。
【００２４】
本発明の第１発明にかかるプラスチックス偏光レンズ体の製造方法は、少なくとも偏光シートを有するシート状偏光体を用いる射出成形法によるプラスチックス偏光レンズ体の製造方法であり、少なくとも片面を（メタ）アクリレート系重合性組成物により塗膜したシート状偏光体を用いることを特徴とする。この製造方法においては、シート状偏光体の片面、または両面を（メタ）アクリレート系重合性組成物により塗膜したシート状偏光体を用いることができる。シート状偏光体の少なくとも片面を（メタ）アクリレート系重合性組成物により塗膜するのは、この塗膜層がポリアミド等広範囲の射出成形用透明樹脂（レンズ用樹脂と略）と射出成形により強く一体化し、外観も優れた成形品が得られるからである。したがって、シート状偏光体の少なくとも片面を（メタ）アクリレート系重合性組成物により塗膜し、射出成形法によりレンズ用樹脂と一体化すれば、偏光体の偏光特性を維持することが可能であり、ポリアミド樹脂等の広範なレンズ用樹脂を用いたプラスチックス偏光レンズ体を提供することができる。また、少なくとも片面を（メタ）アクリレート系重合性組成物により塗膜したシート状偏光体は、曲げ加工やその前後の管理も容易である。
【００２５】
本発明のプラスチックス偏光レンズ体の製造方法における、少なくとも片面を（メタ）アクリレート系重合性組成物により塗膜したシート状偏光体は、広範囲のレンズに適した熱成形性樹脂と組み合わせて射出成形法でレンズに成形することが可能である。具体的にはポリカーボネート樹脂との組み合わせだけでなく、光学特性、耐久性に優れた（メタ）アクリル樹脂との組み合わせ、軽量性、耐薬品性、耐衝撃性に優れたポリアミド樹脂との組み合わせが可能であるため、非常に有用である。
【００２６】
本発明の射出成形に用いることができるポリカーボネート樹脂は、２，２−ビス（４−ヒドロキシフェニル）アルカンや、２，２−ビス（４−ヒドロキシ−３，５−ジハロゲノフェニル）アルカンに代表されるビスフェノール化合物から周知の方法で製造された重合体であり、その重合体骨格に、脂肪酸ジオールに由来する構造単位が含まれるエステル結合を持つ構造単位を含んでいても良い。それらの中でも特に安価に製造できる、２，２−ビス（４−ヒドロキシフェニル）プロパンから誘導されるポリカーボネート樹脂が好ましい。このようなポリカーボネート樹脂の例として、ユーピロン（三菱エンジニアリングプラスチックス製）、パンライト（帝人化成製）、マクロロン（バイエル製）、レキサン（ＧＥ製）があるが、これらに限定されない。
【００２７】
本発明の射出成形に用いる熱成形性樹脂として特に好ましいのはポリアミド樹脂であるが、ポリアミド樹脂としては、芳香族ポリアミド樹脂、脂環族ポリアミド樹脂、脂肪族ポリアミド樹脂を用いることが可能であり、単独重合体（ホモポリマー）であっても共重合体であってもかまわない。芳香族ポリアミドには、ジアミン成分、ジカルボン酸成分の一方の成分だけが芳香族成分のポリアミドも含まれる。脂環族ポリアミドには、ジアミン成分、ジカルボン酸成分の一方の成分だけが脂環族成分として構成されるポリアミドも含まれる。脂環族ポリアミドは入手が容易であり、透明性が高い特徴がある。脂肪族ポリアミドのホモポリマーとしては、脂肪族ジアミン成分と脂肪族ジカルボン酸との縮合物やアミノカルボン酸またはラクタムから得られるホモポリアミドが挙げられ、共重合体としてはこれらの構成成分である単量体が共重合したものが挙げられる。ここで、ラクタムとしては、ε―カプロラクタム、ω―ラウロラクタム、ω―カプリルラクタムなど、アミノカルボン酸としては、ω−アミノウンデカン酸など、ジアミンとしては、ヘキサメチレンジアミン、メタキシリレンジアミンなど、ジカルボン酸としては、アジピン酸、セバシン酸、テレフタル酸、ドデカン二酸などが挙げられる。ここで、機械的強度、耐薬品性、透明性等のバランスから脂環式ポリアミド樹脂は好ましいものであるが、２種以上のポリアミド樹脂を組み合わせてもよい。このようなポリアミド樹脂の例として、ＧＬＩＬＡＭＩＤ  ＴＲ  ＦＥ５５７７、ＸＥ  ３８０５（ＥＭＳ製）、ＮＯＶＡＭＩＤ  Ｘ２１（三菱エンジニアリングプラスチックス製）、東洋紡ナイロン  Ｔ−７１４Ｅ（東洋紡製）があるが、これらに限定されない。
【００２８】
本発明の射出成形に用いることができる（メタ）アクリル樹脂は、ポリメチルメタクリレート（ＰＭＭＡ）、メチルメタクリレート（ＭＭＡ）に代表される各種（メタ）アクリル酸エステルの単独重合体、またはＰＭＭＡやＭＭＡと他の１種以上の単量体との共重合体であり、さらにそれらの樹脂の複数種が混合されたものでもよい。ここで、ＰＭＭＡやＭＭＡと共重合可能な他の単量体として、アルキル基の炭素数が２〜１８のアルキル（メタ）アクリレート、アクリル酸やメタクリル酸等のα，β−不飽和酸、マレイン酸、フマル酸、イタコン酸等の不飽和基含有二価カルボン酸およびそれらのアルキルエステル、スチレン、α−メチルスチレン、核置換スチレン等の芳香族ビニル化合物、アクリロニトリル、メタクリロニトリル等のシアン化ビニル化合物、無水マレイン酸、マレイミド、Ｎ−置換マレイミド等が挙げられる。これらのなかでも、低複屈折性、低吸湿性、耐熱性に優れた環状アルキル構造を含む（メタ）アクリレートが好ましい。以上のような（メタ）アクリル樹脂の例として、アクリペット（三菱レイヨン製）、デルペット（旭化成ケミカルズ製）、パラペット（クラレ製）があるが、これらに限定されない。
【００２９】
レンズ基材となる熱成形性樹脂と前記少なくとも片面を（メタ）アクリレート系重合性組成物により塗膜したシート状偏光体の一体化はごく一般的な射出成形法で可能である。即ち、この（メタ）アクリレート系重合性組成物により塗膜したシート状偏光体を射出成形機の金型に合わせて装着し、（メタ）アクリレート系重合性組成物により塗膜した側に溶融した前記レンズ用熱成形性樹脂が射出されるようにすればよい。したがって、片面を（メタ）アクリレート系重合性組成物により塗膜したシート状偏光体の場合、シート状偏光体の塗膜された面のみがレンズ用熱成形性樹脂と一体化されるようにするが、両面を（メタ）アクリレート系重合性組成物により塗膜したシート状偏光体の場合は、その両面がレンズ用熱成形性樹脂と一体化されてもよいし、片面のみが一体化されてもよい。
【００３０】
ここで、（メタ）アクリレート系重合性組成物とは、アクリレート系重合性化合物およびメタクリレート系重合性化合物の少なくともいずれか１種を含有する重合性組成物のことをいい、この組成物中には重合性化合物として、（メタ）アクリレート系の重合性単量体および／または重合性オリゴマーが含有されている。また、シート状偏光体とは、偏光性を有するシート状物のことをいい、例えば、偏光シートなどのように、その厚みに拘わらず、それ自身が偏光性を有するもの、および偏光シート積層体などのようにそれ自身が偏光性を有するものを含む偏光積層体などを挙げることができる。
【００３１】
本発明のプラスチック偏光レンズ体の製造方法に用いる（メタ）アクリレート系樹脂を形成するために用いられる（メタ）アクリレート系重合性組成物としては、特に限定はなく様々な（メタ）アクリレート系重合性組成物を用いることが出来る。このような（メタ）アクリレート系重合性組成物は、活性エネルギー線の照射による硬化性を有することが硬化時間、安全性の面から好ましく、活性エネルギー線としては紫外線が好ましい。（メタ）アクリレート系重合性組成物は（メタ）アクリレート系重合性オリゴマーと（メタ）アクリレート系重合性単量体の混合系が好ましい。この重合性オリゴマーとしては多官能の（メタ）アクリレート系オリゴマーが好ましく、例えば、ウレタン（メタ）アクリレート系オリゴマー、ポリエステル（メタ）アクリレート系オリゴマーおよびエポキシ（メタ）アクリレート系オリゴマーが好ましく、この中でもウレタン（メタ）アクリレート系オリゴマー、ポリエステル（メタ）アクリレート系オリゴマーがさらに好ましい。
【００３２】
前記ウレタン(メタ)アクリレート系オリゴマーとしては、特に限定はなく様々なウレタン（メタ）アクリレート系オリゴマーを用いることができる。このようなウレタン(メタ)アクリレート系オリゴマーは、構造中にウレタン結合と（メタ）アクリル基を有するオリゴマーでポリイソシアネートとポリオールおよびヒドロキシ（メタ）アクリレート等の組み合わせからなるものである。ポリイソシアネートとしては、トリレンジイソシアネート、ジフェニルメタンジイソシアネート、ポリメチレンポリフェニルポリイソシアネート、トルイジンジイソシアネート、ナフタレンジイソシアネート等の芳香族系や、ヘキサメチレンジイソシアネート、イソホロンジイソシアネート、キシリレンジイソシアネート、水添キシリレンジイソシアネート、ジシクロヘキシルメタンジイソシアネート等が一般的であるがこれらに限定されるものではない。ポリオールとしては、多価アルコールにプロピレンオキサイドやエチレンオキサイドを付加したポリエーテル系ポリオールや、アジペート、ポリカプロラクトン、オリゴカーボネート等のポリエステル系ポリオールが例示される。ヒドロキシ（メタ）アクリレートとしては、２−ヒドロキシエチル（メタ）アクリレート、２−ヒドロキシメチル（メタ）アクリレート、２−ヒドロキシプロピル（メタ）アクリレート、グリシジル（メタ）アリレート、ペンタエリスリトールトリ（メタ）アクリレート等が挙げられる。
【００３３】
前記ウレタン（メタ）アクリレート系のオリゴマーとしては、多くのものが市販され、容易に入手することができる。これらのウレタン（メタ）アクリレート系のオリゴマーとしては、例えば、ビームセット５７５、ビームセット５５１Ｂ、ビームセット５５０Ｂ、ビームセット５０５Ａ−６、ビームセット５０４Ｈ、ビームセット５１０、ビームセット５０２Ｈ、ビームセット５７５ＣＢ、ビームセット１０２（以上、荒川化学工業株式会社製ウレタン（メタ）アクリレート系のオリゴマーの商品名）、フォトマー６００８、フォトマー６２１０（以上、サンノプコ株式会社製ウレタン（メタ）アクリレート系のオリゴマーの商品名）、ＮＫオリゴＵ−４ＨＡ、ＮＫオリゴＵ−１０８Ａ、ＮＫオリゴＵ−１０８４Ａ、ＮＫオリゴＵ−２００ＡＸ、ＮＫオリゴＵ−１２２Ａ、ＮＫオリゴＵ−３４０Ａ、ＮＫオリゴＵ―３２４Ａ、ＮＫオリゴＵＡ−１００、ＮＫオリゴＭＡ−６（以上、新中村化学工業株式会社製ウレタン（メタ）アクリレート系のオリゴマーの商品名）、アロニックスＭ−１１００、アロニックスＭ−１２００、アロニックスＭ−１２１０、アロニックスＭ−１３１０、アロニックスＭ−１６００、アロニックスＭ−１９６０（以上、東亞合成株式会社製ウレタン（メタ）アクリレート系のオリゴマーの商品名）、ＡＨ−６００、ＡＴ−６０６、ＵＡ−３０６Ｈ（以上、共栄社化学株式会社製ウレタン（メタ）アクリレート系のオリゴマーの商品名）、カヤラッドＵＸ−２２０１、カヤラッドＵＸ−２３０１、カヤラッドＵＸ−３２０４、カヤラッドＵＸ−３３０１、カヤラッドＵＸ−４１０１、カヤラッドＵＸ−６１０１、カヤラッドＵＸ−７１０１、カヤラッドＵＸ−４１０１（以上、日本化薬株式会社製ウレタン（メタ）アクリレート系のオリゴマーの商品名）、紫光ＵＶ−１７００Ｂ、紫光ＵＶ−３０００Ｂ、紫光ＵＶ−３３００Ｂ、紫光ＵＶ−３５２０ＴＬ、紫光ＵＶ−３５１０ＴＬ紫光ＵＶ−６１００Ｂ、紫光ＵＶ−６３００Ｂ、紫光ＵＶ−７０００Ｂ、紫光ＵＶ−７２１０Ｂ、紫光ＵＶ−７５５０Ｂ、紫光ＵＶ−２０００Ｂ、紫光ＵＶ−２２５０ＴＬ、紫光ＵＶ−２０１０Ｂ、紫光ＵＶ−２５８０Ｂ、紫光ＵＶ−２７００Ｂ（以上、日本合成化学工業株式会社製ウレタン（メタ）アクリレート系のオリゴマーの商品名）、アートレジンＵＮ−９０００ＰＥＰ、アートレジンＵＮ−９２００Ａ、アートレジンＵＮ−９０００Ｈ、アートレジンＵＮ−１２５５、アートレジンＵＮ−５２００、アートレジンＵＮ−２１１１Ａ、アートレジンＵＮ−３３０、アートレジンＵＮ−３３２０ＨＡ、アートレジンＵＮ−３３２０ＨＢ、アートレジンＵＮ−３３２０ＨＣ、アートレジンＵＮ−３３２０ＨＳアートレジンＵＮ−６０６０Ｐ（以上、根上工業株式会社製ウレタン（メタ）アクリレート系のオリゴマーの商品名）、Ｌａｒｏｍｅｒ ＵＡ１９Ｔ、Ｌａｒｏｍｅｒ ＬＲ８９４９、Ｌａｒｏｍｅｒ ＬＲ８９８７、Ｌａｒｏｍｅｒ ＬＲ８９８３（以上、ＢＡＳＦ社製ウレタン（メタ）アクリレート系のオリゴマーの商品名）、ダイヤビーム ＵＫ６０５３、ダイヤビーム ＵＫ６０５５、ダイヤビーム ＵＫ６０３９、ダイヤビームＵＫ６０３８、ダイヤビーム ＵＫ６５０１、ダイヤビーム ＵＫ６０７４、ダイヤビーム ＵＫ６０９７（以上、三菱レイヨン株式会社製ウレタン（メタ）アクリレート系のオリゴマーの商品名）、Ｅｂｅｃｒｙｌ２５４、Ｅｂｅｃｒｙｌ２６４、Ｅｂｅｃｒｙｌ２６５、Ｅｂｅｃｒｙｌ１２５９、Ｅｂｅｃｒｙｌ４８６６、Ｅｂｅｃｒｙｌ１２９０Ｋ、Ｅｂｅｃｒｙｌ５１２９、Ｅｂｅｃｒｙｌ４８３３、Ｅｂｅｃｒｙｌ２２２０（以上、ダイセル・ユー・シー・ビー株式会社製ウレタン（メタ）アクリレート系のオリゴマーの商品名）などをあげることができる。これらのウレタン（メタ）アクリレート系重合性オリゴマーは耐溶剤性や透明シートとの密着性、重合性組成物との密着性の点から多官能のウレタン（メタ）アクリレート系重合性オリゴマーであることが好ましい。これらの多官能のウレタン（メタ）アクリレート系重合性オリゴマーの中でも、ＮＫオリゴＵ−４ＨＡおよびＥｂｅｃｒｙｌ２６４が好ましい。
【００３４】
前記ポリエステル(メタ)アクリレート系オリゴマーとしては、特に限定はなく様々なポリエステル（メタ）アクリレート系オリゴマーを用いることができる。このようなポリエステル(メタ)アクリレート系オリゴマーは、多塩基酸と、多価アルコールと、（メタ）アクリル酸との脱水縮合反応によって合成されるものであり、例えば、アロニックスＭ−６１００、アロニックスＭ−７１００、アロニックスＭ−８０３０、アロニックスＭ−８０６０、アロニックスＭ−８５３０、アロニックスＭ−８０５０（以上、東亞合成株式会社製ポリエステル（メタ）アクリレート系のオリゴマーの商品名）、Ｌａｒｏｍｅｒ ＰＥ４４Ｆ、Ｌａｒｏｍｅｒ ＬＲ８９０７、Ｌａｒｏｍｅｒ ＰＥ５５Ｆ、Ｌａｒｏｍｅｒ ＰＥ４６Ｔ、Ｌａｒｏｍｅｒ ＬＲ８８００（以上、ＢＡＳＦ社製ポリエステル（メタ）アクリレート系のオリゴマーの商品名）、Ｅｂｅｃｒｙｌ８０、Ｅｂｅｃｒｙｌ ６５７、Ｅｂｅｃｒｙｌ ８００、Ｅｂｅｃｒｙｌ ４５０、Ｅｂｅｃｒｙｌ １８３０、Ｅｂｅｃｒｙｌ ５８４（以上、ダイセル・ユー・シー・ビー株式会社製ポリエステル（メタ）アクリレート系のオリゴマーの商品名）、フォトマーＲＣＣ１３−４２９、フォトマー ５０１８（以上、サンノプコ株式会社製ポリエステル（メタ）アクリレート系のオリゴマーの商品名）等があげられる。これらのポリエステル（メタ）アクリレート系重合性オリゴマーの中でも、Ｅｂｅｃｒｙｌ８０が好ましい。
【００３５】
前記エポキシ(メタ)アクリレート系オリゴマーとしては、特に限定はなく様々なエポキシ（メタ）アクリレート系オリゴマーを用いることができる。このようなエポキシ(メタ)アクリレート系オリゴマーは、エポキシ系オリゴマーに（メタ）アクリル酸を付加させた構造のもので、ビスフェノールＡ−エピクロルヒドリン型、変性ビスフェノールＡ型、アミン変性型、フェノールノボラック−エピクロルヒドリン型、脂肪族型、脂環型等がある。例えば、Ｌａｒｏｍｅｒ ＬＲ８９８６、Ｌａｒｏｍｅｒ ＬＲ８７１３、Ｌａｒｏｍｅｒ ＥＡ８１（以上、ＢＡＳＦ社製エポキシ（メタ）アクリレート系のオリゴマーの商品名）、ＮＫオリゴＥＡ−６３１０、ＮＫオリゴＥＡ−１０２０、ＮＫオリゴＥＭＡ−１０２０、ＮＫオリゴＥＡ−６３２０、ＮＫオリゴＥＡ−７４４０、ＮＫオリゴＥＡ−６３４０（以上、新中村化学工業株式会社製エポキシ（メタ）アクリレート系のオリゴマーの商品名）、Ｅｂｅｃｒｙｌ３７００、Ｅｂｅｃｒｙｌ３２００、Ｅｂｅｃｒｙｌ６００（以上、ダイセル・ユー・シー・ビー株式会社製エポキシ（メタ）アクリレート系のオリゴマーの商品名）等があげられる。これらのエポキシ（メタ）アクリレート系重合性オリゴマーの中でも、ＮＫオリゴＥＡ−１０２０が好ましい。
【００３６】
前記（メタ）アクリレート系重合性単量体としては、特に限定はなく様々な（メタ）アクリレート系重合性単量体を用いることができる。このような(メタ)アクリレート系重合性単量体としては、炭素数２から２０の脂肪族アルコール、ジオールおよび多価アルコールのモノ、ジおよびポリ（メタ）アクリレート化合物や、グリセリン、トリメチロールプロパン、ペンタエリスリトール等の多価アルコールで分岐された脂肪族エーテル結合、エステル結合、カーボネート結合を含む炭素数３０以下である末端ヒドロキシ化合物のポリ（メタ）アクリレート体や、それらの骨格中に脂環式化合物や芳香族化合物を有する化合物等が挙げることができる。具体的には、２−エチルヘキシルカルビトール（メタ）アクリレート、２−ヒドロキシエチルアクリレート、ブタンジオールモノアクリレート、ポリエチレングリコール（メタ）アクリレート、シクロペンテニル（メタ）アクリレート、シクロペンタニル（メタ）アクリレート、ヘキサンジオール（メタ）アクリレート、イソボニル（メタ）アクリレート、イソブチル（メタ）アクリレート、イソオクチル（メタ）アクリレート、イソデシル（メタ）アクリレート、イソステアリル（メタ）アクリレート、シクロペンタニルジ（メタ）アクリレート、ヘキサンジオールジ（メタ）アクリレート、イソボニルジ（メタ）アクリレート、ブタンジオールジ（メタ）アクリレート、ヘキサンジオールジ（メタ）アクリレート、ネオペンチルグリコール（メタ）アクリレート、ネオペンチルグリコールジ（メタ）アクリレート、ノニルフェノキシポリエチレングリコール（メタ）アクリレート、１，９−ノナンジオールジ（メタ）アクリレート、１，１０−デカンジオールジ（メタ）アクリレート、ＥＯ変性ビスフェノールＡジ（メタ）アクリレート、ＰＯ変性ビスフェノールＡジ（メタ）アクリレート、ＥＯ変性ネオペンチルグリコールジ（メタ）アクリレート、ＰＯ変性ネオペンチルグリコールジ（メタ）アクリレート、ポリプロピレングリコールジ（メタ）アクリレート、トリシクロデカンジメタノールジ（メタ）アクリレート、ペンタエリスリトールトリ（メタ）アクリレート、トリメチロールプロパントリ（メタ）アクリレート、ＥＯ変性トリメチロールプロパントリ（メタ）アクリレート、ＰＯ変性トリメチロールプロパントリ（メタ）アクリレート等を挙げることができる。これらのアクリレート系重合性単量体の中でも、１，９−ノナンジオールジ（メタ）アクリレート、ＰＯ変性ネオペンチルグリコールジ（メタ）アクリレートが好ましい。
【００３７】
前記（メタ）アクリレート系重合性組成物に含まれる（メタ）アクリレート系重合性化合物としては、単一の（メタ）アクリレート系重合性化合物を用いることもでき、また、２種以上の（メタ）アクリレート系重合性化合物を組み合わせて用いることもできる。
【００３８】
以上のような様々な（メタ）アクリレート系重合性組成物は、（メタ）アクリレート系の重合性オリゴマーと重合性単量体との混合物として用いることができる。この場合、オリゴマーと単量体の混合比は特に限定されないが、操作性の面から、（メタ）アクリレート系重合性単量体の配合比率が、単量体とオリゴマー全体の２０から８０重量％の範囲が好ましい。
【００３９】
また、前記（メタ）アクリレート系重合性組成物の膜厚は、２μｍ以上１３μｍ以下であることが好ましい。膜厚が２μｍ未満であると前述の重合性組成物に対する耐性や接着性が低下し、膜厚が１３μｍを超えると曲げ加工時のクラック発生等の問題を生じやすい。
【００４０】
本発明のプラスチックス偏光レンズ体の製造方法に用いるシート状偏光体としては、例えば、偏光シートのように、その厚みに拘わらず、それ自身が偏光性を有するもの、および偏光シートなどのように偏光性を有するものを含む偏光積層体などを挙げることができる。
【００４１】
前記偏光シートは、その厚みや機能の点から、従来から、偏光シート、偏光フィルム、偏光フィルム基板などと呼称されている様々な偏光シートを用いることができる。また、前記偏光シートとしては、ポリカーボネート系樹脂から形成されてなることが好ましい。具体的には、射出成形に用いられている所謂ポリカーボネート（以下、「ＰＣ」ともいう）偏光シートを前記偏光シートとして用い、表面を（メタ）アクリレート系重合性組成物で膜処理するだけで本発明のプラスチックス偏光レンズ体の製造方法に用いることができる。ＰＣ偏光シートの場合には、射出成形用途に開発されているため、耐熱性が高く、より好ましい。
【００４２】
前記偏光積層体としては、偏光シートと該偏光シートの少なくとも片面を被覆する透明シートとから構成されているものを用いることができる。この偏光積層体としては、透明シートが偏光シートの片面または両面を被覆したものを用いることができる。偏光シートの少なくとも片面をある程度の耐熱性を有する透明シートで被覆した偏光積層体を用いることにより、偏光シートの射出成形時の変性を防ぐことができる。また、前記偏光シートとして、この偏光積層体を用いると、ごく一般的な偏光積層体の表面を（メタ）アクリレート系重合性組成物で膜処理をするか、あらかじめ表面を（メタ）アクリレート系重合性組成物で膜処理された透明フィルムからなる被覆シートを偏光積層体製造に用いることが可能になるため、製造上、非常に効率的である。
【００４３】
前記偏光積層体における前記透明シートは、基本的にはある程度の耐熱性さえ有すれば、特に限定されず様々な透明シートを用いることができる。この透明シートとしては、ポリカーボネート樹脂、セルロース系樹脂、脂環式ポリオレフィン系樹脂、ポリエステル系樹脂から選ばれるいずれか１種で形成されてなることが好ましい。透明シートの具体的な例としては、例えば、ＴＡＣに代表される酢酸セルロース、プロピルセルロース、酢酸・酪酸セルロース等のセルロース系樹脂フィルム、各種（メタ）アクリル系樹脂フィルム、ポリエチレンナフタレート（以下、「ＰＥＮ」という）やポリエチレンテレフタレート（以下、「ＰＥＴ」という）、あるいは優れた光学特性を有するフルオレン系ポリエステル（以下、「ＯＫＰ」という）樹脂フィルム、「ＡＲＴＯＮ」、「ＺＥＯＮＯＲ」、「ＡＰＥＬ」等に代表される脂環式オレフィン系ポリマー（以下「ＡＰＯ」という）、各種ポリカーボネート樹脂などが挙げられる。
【００４４】
前記プラスチックス偏光レンズ体の有する偏光シートは、基本的にはある程度の耐熱性さえ有すれば、特に限定されず様々な偏光シートを用いることができる。この偏光シートとしては、ポリビニルアルコール系樹脂から形成されてなることが好ましい。このポリビニルアルコール系樹脂としては、特に限定なく一般的なポリビニルアルコール系フィルムを用いているものであれば使用可能である。このようなポリビニルアルコール系樹脂の具体例としては、例えば、ポリビニルアルコール樹脂、ポリ（エチレン−酢酸ビニル）共重合体樹脂、ポリビニルブチラール樹脂、ポリビニルアセタール樹脂などを挙げることができる。これらのポリビニルアルコール系樹脂の中でも、ポリビニルアルコール樹脂が好ましい。
【００４５】
前記偏光シートとしては、２色性色素を用いているものは耐熱性に優れるために好ましい。例えば、前記ポリビニルアルコール樹脂の場合には、２色性色素溶液中に該樹脂を室温〜５０℃の加温下で浸漬することにより染色することができる。
【００４６】
偏光シートの製造に用いる前記色素としては、例えばクリソフェニン（Ｃ．Ｉ．２４８９５）、クロランチンファストレッド（Ｃ．Ｉ．２８１６０）、シリウスイエロー（Ｃ．Ｉ．２９０００）、ベンゾパープリン（Ｃ．Ｉ．２３５００）、ダイレクトファーストレッド（Ｃ．Ｉ．２３６３０）、ブリリアントブルーＢ（Ｃ．Ｉ．２４４１０）、クロラゾールブラックＢＨ（Ｃ．Ｉ．２２５９０）、ダイレクトブルー２Ｂ（Ｃ．Ｉ．２２６１０）、ダイレクトスカイブルー（Ｃ．Ｉ．２４４００）、ジアミングリーン（Ｃ．Ｉ．３０２９５）、ソロフェニルブルー４ＧＬ（Ｃ．Ｉ．３４２００）、ダイレクトコッパーブルー２Ｂ（Ｃ．Ｉ．２４１８５）、ニッポンブリリアントヴァイオレットＢＫｃｏｎｃ（Ｃ．Ｉ．２７８８５）、コンゴーレッド（Ｃ．Ｉ．２２１２０）、アシドブラック（Ｃ．Ｉ．２０４７０）等が挙げられ、これらの色素の中から目的に応じて２色以上の色素を選択して用いることができる。なお、括弧内には、有機合成協会編「新版 染料便覧」（丸善株式会社、１９７０年）に記載のＣｏｌｏｕｒ Ｉｎｄｅｘ Ｎｏ．を示した。
【００４７】
前記偏光シートは、さらに金属化合物およびホウ酸により処理されていると、優れた耐熱性および耐溶剤性を有し、好ましい。具体的には、２色性色素溶液中で染色された前記偏光シートを金属化合物およびホウ酸の混合溶液に浸漬中あるいは浸漬後に延伸する方法、または２色性色素溶液中で染色および延伸された前記偏光シートを金属化合物およびホウ酸の混合溶液に浸漬する方法を用いて処理することができる。
【００４８】
前記金属化合物としては、第４周期、第５周期、第６周期のいずれの周期に属する遷移金属であっても、その金属化合物に前記耐熱性および耐溶剤性効果の確認されるものが存在するが、価格面からクロム、マンガン、コバルト、ニッケル、銅、亜鉛などの第４周期遷移金属の酢酸塩、硝酸塩、硫酸塩などの金属塩が好ましい。これらの中でも、ニッケル、マンガン、コバルト、亜鉛および銅の化合物が、安価で前記効果に優れるため、さらに好ましい。
【００４９】
前記金属化合物としては、例えば、酢酸マンガン（II）四水和物、酢酸マンガン（III）二水和物、硝酸マンガン（II）六水和物、硫酸マンガン（II）五水和物、酢酸コバルト（II）四水和物、硝酸コバルト（II）六水和物、硫酸コバルト（II）七水和物、酢酸ニッケル（II）四水和物、硝酸ニッケル（II）六水和物、硫酸ニッケル（II）六水和物、酢酸亜鉛（II）、硫酸亜鉛（II）、硝酸クロム（III）九水和物、酢酸銅（II）一水和物、硝酸銅（II）三水和物、硫酸銅（II）五水和物などが挙げられる。これらの金属化合物のうち、いずれか１種を単独で用いてもよく、複数種を組み合わせて用いることもできる。
【００５０】
前記金属化合物およびホウ酸の前記偏光シート中の含有率は、前記偏光シートに耐熱性および耐溶剤性を与える点から、偏光シート１ｇ当たり、金属化合物では金属として０．２〜２０ｍｇ含有されることが好ましく、１〜５ｍｇがさらに好ましい。ホウ酸の含有率は、ホウ素として０．３〜３０ｍｇが好ましく、０．５〜１５ｍｇがさらに好ましい。処理に用いる処理液の組成は以上の含有率を満たすように設定され、一般的には、金属化合物の濃度は０．５〜３０ｇ／Ｌ、ホウ酸濃度は２〜２０ｇ／Ｌであることが好ましい。
偏光シートに含有される金属およびホウ素の含有率の分析は、原子吸光分析法により行うことができる。
【００５１】
前記金属化合物およびホウ酸による浸漬工程における浸漬条件は、通常、室温〜５０℃で５〜１５分である。浸漬後の加熱工程の条件は、７０℃以上、好ましくは９０〜１２０℃の温度で、１〜１２０分間、好ましくは５〜４０分間加熱する。
【００５２】
前記偏光積層体における透明シートと偏光シートとは接着剤で接着し積層することができる。この接着剤としては、例えば、（メタ）アクリル系樹脂、ウレタン系樹脂、エポキシ系樹脂、ウレタンアクリレート系樹脂などの熱硬化型接着剤やＵＶ硬化型接着剤などが例示される。
【００５３】
前記偏光シートへの透明シートの積層は、一般的には偏光シートの両側にサンドイッチ状に行う。用途によっては片面だけに積層し、片面は偏光シートがむき出しの形態とすることもできる。
【００５４】
前記透明性シートへの（メタ）アクリレート重合性組成物の塗膜による被覆は、偏光積層体の形成後に行なうこともできるし、あらかじめ（メタ）アクリレート重合性組成物が塗膜処理された透明シートを用いてシート状偏光体に貼り合わせ、偏光積層体を形成することもできる。いずれの場合も、スピンコート法、ディップ法、流し塗り法、ロールコーター法、カーテンコート法などのごく一般的な塗布法により（メタ）アクリレート重合性組成物の透明シートへの塗膜が可能である。
【００５５】
本発明の第２発明にかかるプラスチックス偏光レンズ体は、少なくとも偏光シートを有するシート状偏光体を含むプラスチックス偏光レンズ体であり、前記シート状偏光体の少なくとも片面に（メタ）アクリレート系樹脂層が形成され、さらに少なくとも該（メタ）アクリレート系樹脂層上に熱成形性樹脂層が射出成形法にて熱融着積層して形成されることを特徴とする。このプラスチックス偏光レンズ体においては、シート状偏光体の片面、または両面（メタ）アクリレート系樹脂層が積層して形成されており、さらに、該（メタ）アクリレート系樹脂層上にのみレンズ用の熱成形性樹脂層が積層して形成されている。このプラスチックス偏光レンズ体はシート状偏光体の少なくとも片面を（メタ）アクリレート系重合性組成物により塗膜して製造されるため、プラスチックス偏光レンズ体の前記シート状偏光体は、製造時の厳しい条件下においても変性を受けていない。したがって、本発明のプラスチックス偏光レンズ体には、高耐衝撃性特性を有するものをはじめ、広範な種類のレンズ用熱成形性樹脂から製造されるプラスチックス偏光レンズ体が含まれる。
【００５６】
本発明のプラスチックス偏光レンズ体の具体例としては、例えば、プラスチックス偏光レンズ、自動車や住宅用のプラスチックス偏光レンズ窓、偏光レンズ窓、サンバイザー、スキーゴーグル、飛行機やオートバイの風防などを挙げることができる。この中でもプラスチックス偏光レンズとして用いることが好ましい。
【００５７】
本発明のプラスチックス偏光レンズ体におけるシート状偏光体が偏光積層体の場合のプラスチックス偏光レンズ体の１例を模式的に図１に示した。図１においては、偏光シート１の両面に透明シート２が接着し偏光積層体であるシート状偏光体を形成している。このシート状偏光体の両面を（メタ）アクリレート系樹脂層３が被覆している。さらに、これらの（メタ）アクリレート系樹脂層上にレンズ用の熱成形性樹脂層４が積層してプラスチックス偏光レンズ体が形成されている。
【００５８】
本発明に用いることができる偏光積層体は、少なくとも偏光シートを有するシート状偏光体を含むプラスチックス偏光レンズ体の製造に好適な偏光積層体であり、このシート状偏光体の少なくとも片面に（メタ）アクリレート系重合性組成物膜が形成されてなる。本発明に用いることができる偏光積層体は、ごく一般的な偏光積層体の表面を塗膜処理するか、あらかじめ表面を塗膜処理された透明フィルムを偏光積層体製造に用いるだけで可能であるので非常に簡単に製造できる。前記偏光積層体をこのまま用いて射出成形を行うことにより、本発明のプラスチックス偏光レンズ体を得ることができるため、本発明のプラスチックス偏光レンズ体の中間品として有用である。本発明に用いることができる偏光積層体は、偏光シートと、該偏光シートの少なくとも片面を被覆する透明シートと、該透明シートを被覆する前記（メタ）アクリレート系重合性組成物膜とから構成することができる。
【００５９】
本発明に用いることができる偏光積層体における「少なくとも偏光シートを有するシート状偏光体」の意義は、本発明の第１発明にかかるプラスチックス偏光レンズ体の製造方法における「少なくとも偏光シートを有するシート状偏光体」の意義と同様である。また、「少なくとも片面に（メタ）アクリレート系重合性組成物膜が形成」の意義は、本発明の第１発明にかかるプラスチックス偏光レンズ体の製造方法における「少なくとも片面に（メタ）アクリレート系重合性組成物により塗膜」の意義と同様である。また、「（メタ）アクリレート系」および「シート状偏光体」も、第１発明におけるものと同様の意義を示す。
【００６０】
本発明に用いることができる偏光積層体の具体的な例としては、例えば、一般的な偏光積層体としてトリアセチルセルロースで両側をはさまれた偏光フィルムを挙げることができる。また前述のように、通常の方法で偏光シートを作製後に、両側をＡＲＴＯＮ，ＺＥＯＮＯＲ，ＡＰＥＬ等の脂環式ポリオレフィン系樹脂フィルムで代表される光学用透明樹脂でサンドイッチ状に積層して製造することができる。なかでも、前記偏光積層体は、ポリカーボネートシートで前記偏光シートをサンドイッチ状に積層して製造することが好ましい。
【００６１】
本発明に用いることができる偏光積層体の１例を模式的に図に示すと、図１におけるレンズ体用の重合性樹脂層４および（メタ）アクリレート系樹脂層３を除いた、偏光シート１、透明シート２からなる積層体が挙げられる。
【００６２】
前記シート状偏光体の少なくとも片面に（メタ）アクリレート系重合性組成物膜を形成し（メタ）アクリレート系重合性組成物により塗膜された偏光積層体は、透明シートの片面に（メタ）アクリレート系重合性組成物を塗膜してなることを特徴とする被覆シートを用いて製造することができる。この被覆シートを既存の偏光シートなどのシート状偏光体に接着するだけで、前記の偏光積層体を得ることができるため、本発明の被覆シートは非常に有用である。具体的には、前述のように、射出成形に用いられている所謂ＰＣ偏光シートを偏光シートとして用い、表面を（メタ）アクリレート系重合性組成物で塗膜処理した被覆シートを挙げることができる。ＰＣ偏光シートの場合には、射出成形用途に開発されているため、耐熱性が高く、より好ましい。
【実施例】
【００６３】
以下、実施例および比較例により、本発明を詳細に説明するが、本発明は以下の実施例に何らの制限を受けるものではない。
＜測定方法＞
以下の実施例および比較例で製造したプラスチックス偏光レンズの透過率、偏光度、および塗膜の厚み測定および算出は以下の方法を用いて行った。
（Ａ）透過率
透過率は分光光度計（日本分光株式会社製）を用いて測定した。
（Ｂ）偏光度
偏光度（Ｐ）は次式より求めた。
Ｐ（％）＝√（（Ｈ0−Ｈ90）／（Ｈ0＋Ｈ90））×１００
平行位透過率（Ｈ0）：偏光板２枚をその分子配向軸が平行になるように重ね合わせたときの光透過率、直交位透過率（Ｈ90）：偏光板２枚をその分子配向軸が垂直になるように重ね合わせたときの光透過率）は可視部４００ｎｍ〜７００ｎｍにおける視感度補正を行なった平均値である。
（Ｃ）塗膜の厚み
塗膜の厚み測定は、多層膜厚測定装置 ＤＣ−８２００（グンゼ株式会社製）を用いて行った。
【００６４】
＜実施例１〜実施例４＞
（ａ）偏光フィルム基板（１）（本発明における偏光シート）の製造
ポリビニルアルコール（クラレ株式会社製、商品名：クラレビニロン＃７５０）をクロランチンファストレッド（Ｃ．Ｉ．２８１６０）０．２５ｇ／Ｌ，クリソフェニン（Ｃ．Ｉ．２４８９５）０．１８ｇ／Ｌ，ソロフェニルブルー４ＧＬ（Ｃ．Ｉ．３４２００）１．０ｇ／Ｌおよび硫酸ナトリウム１０ｇ／Ｌを含む水溶液中で３５℃で３分間染色した後、溶液中で４倍に延伸した。ついでこの染色フィルムを酢酸ニッケル２．５ｇ／Ｌおよびホウ酸６．６ｇ／Ｌを含む水溶液中３５℃で３分浸漬した。ついでそのフィルムを緊張状態が保持された状態で、室温で３分乾燥を行った後、７０℃で３分間加熱処理し、偏光フィルム基板（１）を得たなお、得られた偏光フィルム基板の光学特性は、可視部全域での視感度補正透過率Ｔ（ｖｉｓ．）＝１９．３％，偏光度Ｐ＝９９．８％であった。また、該フィルム基板中のニッケル含有量は１．２ｍｇ／ｇであり、ホウ素含有量は１．３ｍｇ／ｇであった。
【００６５】
（ｂ）透明フィルム（２）（本発明における透明シート）
厚さ３００μｍのポリカーボネートシート（三菱瓦斯化学株式会社製、リターデーション値４，８００）を透明フィルム（２）として用いた。
【００６６】
（ｃ）接着剤組成物（３）
ポリプロピレングリコール（Ｍ＝９００）を１００重量部に対しジフェニルメタン−４，４´−ジイソシアネート２５重量部、溶媒として酢酸エチル６００重量部を使用して接着剤組成物（３）を調製した。
（ｄ）（メタ）アクリレート系重合性組成物（４）
１，９−ノナンジオールアクリレート（大阪有機化学株式会社製、商品名：ビスコート＃２１５）６０重量部、多官能ウレタンアクリレートオリゴマー（新中村化学工業株式会社製、商品名：Ｕ−４ＨＡ）３７重量部、２−ヒドロキシ−２−メチル−１−フェニル−プロパン−１−オン（チバ・スペシャルティ・ケミカルズ社製重合開始剤、商品名：ダロキュア１１７３）３重量部を用いて（メタ）アクリレート系重合性組成物（４）を調製した。
【００６７】
（ｅ）塗膜された偏光積層体の製造
（ａ）で得た偏光フィルム基板（１）の片面に、接着組成物（３）をバーコーター ＃２４を用いて塗布し、室温で５分間乾燥させた後、ポリカーボネートシート（２）をラミネーター（三芝商事株式会社製）で、ニップ圧４．０ｋｇ／ｃｍ２Ｇの条件で貼りあわせた。
ついで、他面も同様にしてポリカーボネートシートを貼りあわせた。この積層体の片側の最外層に（メタ）アクリレート系重合性組成物（４）をバーコーター ＃２４を用いて塗布し、その上からポリエチレンフィルム（東レ合成フィルム株式会社製，５０μｍ）をかぶせ、そのポリエチレンフィルムの上から紫外線を２２００ｍＪ／ｃｍ2の条件で照射した。別の面も同様の処理を行ない、（メタ）アクリレート系重合性組成物により塗膜された偏光積層体を得た。硬化後の両塗膜面の厚みは、５―７μｍになっていることが確認された。
【００６８】
（ｆ）射出成形によるプラスチックス偏光レンズの製造
（ｆ−１）塗膜された偏光積層体の曲げ加工
（ｅ）で得られた塗膜された偏光積層体を直径７４ｍｍの円形に打ち抜き、１４０℃，３ｍｍＨｇの雰囲気下で５分かけて真空成形し、曲率半径Ｒ＝８７ｍｍのレンズ状曲げ加工品を得た。
（ｆ−２）射出成形
（ｆ−２−１）ＧＲＩＬＡＭＩＤ  ＸＥ３８０５（ＥＭＳ製）を用いた成形＜実施例１＞
この曲げ加工品を曲率半径Ｒ＝６５ｍｍの曲面を有する金型曲面に合わせて樹脂が塗膜の側に射出されるよう装着、次いで該金型内にポリアミド樹脂「ＧＬＩＬＡＭＩＤ  ＸＥ３８０５」（ＥＭＳ製）を射出成形によって注入、該曲げ加工品と射出成形によって形成される樹脂層が一体化したレンズを得た。
成形条件を以下に示す。
可塑化温度  ２６０℃
スクリュー回転数  ３０ｒｐｍ
背圧  ３０kg／ｃｍ２
金型設定温度  １２５℃
サイクルタイム  １００sec
型締め  ８５０kN
得られた成形体の曲げ加工品とポリアミド樹脂の密着度は充分に強く、無理に剥がそうとすると他の積層部分が剥がれるほどであった。またその外観性は極めて良好であり、色調も成形前の偏光積層体と比較して、目視においても著しい変化は観察されないとともに、分光光度計での特性評価でもＴ（ｖｉｓ．）＝１９．２％，Ｐ＝９９．９％であり、重合前後に大きな偏光特性における変化の無いことが確認された。
【００６９】
（ｆ−２−２）ＮＯＶＡＭＩＤ  Ｘ２１(三菱エンジニアリングプラスチックス製)を用いた成形＜実施例２＞
ポリアミド樹脂として「ＮＯＶＡＭＩＤ  Ｘ２１」（三菱エンジニアリングプラスチックス製）を用い、射出成形時の金型設定温度を８５℃とする以外は、（ｆ−２−１）とまったく同じ操作を行なった。この場合も良好なプラスチックス偏光レンズが得られ、偏光特性はＴ（ｖｉｓ．）＝１９．６％，Ｐ＝９９．９％で、重合前後でほとんど変化の無いことが確認された。
【００７０】
（ｆ−２−３）ＰＭＭＡ樹脂を用いた成形＜実施例３＞
メタクリル樹脂として三菱レイヨン製ＰＭＭＡ（商品名：アクリペット）を用いて、可塑化温度を２４０℃とする以外は（ｆ−２−２）と同様の操作を行った。偏光特性Ｔ＝１９．８％、Ｐ＝９９．８％の良好な偏光レンズが得られた。
【００７１】
（ｆ−２−４）ポリカーボネート樹脂を用いた成形＜実施例４＞
ポリカーボネート樹脂として、三菱エンジニアリングプラスチックス製Ｓ３０００を用い、以下の条件で（ｆ−２−１）と同様なことを行った。
条件を以下に示す。
可塑化温度  ２８０℃
スクリュー回転数  ５０ｒｐｍ
背圧  ５０kg／ｃｍ２
金型設定温度  ８５℃
サイクルタイム  １００sec
型締め  ８５０kN
Ｔ＝１９．６％        Ｐ＝９９．９％のレンズが得られた。
実施例１−４のレンズの特性を表―１にまとめる。
【００７２】
【表１】
2008213436.tif 000003
【００７３】
＜実施例５〜実施例６＞
ウレタンアクリレート系塗料ＵＴ−００１（日本ビーケミカル株式会社製）をアクリレート系重合性組成物として用いる以外は実施例１から２とまったく同様の操作を行った。得られた偏光積層体の最外層の塗膜の厚みは６〜８μｍであった。いずれのポリアミド樹脂との組み合わせにおいても良好なプラスチックス偏光レンズが得られ、各々のレンズの光学特性も下記表２のようであり、良好なものであった。
【００７４】
【表２】
2008213436.tif 000004
【００７５】
＜実施例７〜実施例８＞
ＰＯ変性ネオペンチルグリコールジアクリレート（サンノプコ社製，商品名：フォトマー４１２７−ＳＮ）４５重量部、４官能ポリエステルアクリレートオリゴマー（ダイセルＵＣＢ社製，商品名：Ｅｂｅｃｒｙｌ８０）３０重量部、３官能ウレタンアクリレートオリゴマー（ダイセルＵＣＢ製，商品名：Ｅｂｅｃｒｙｌ２６４）２０重量部、ベンゾフェノン（重合開始剤、和光純薬工業株式会社製）５重量部を混合し、（メタ）アクリレート系重合性組成物を調製した。その他は実施例１から２とまったく同様の操作を行った。得られた偏光積層体の最外層の塗膜の厚みは７〜９μｍであった。いずれのポリアミド樹脂との組み合わせにおいても良好なプラスチックス偏光レンズが得られ、各々のレンズの光学特性も下記のようであり、良好なものであった。
【００７６】
【表３】
2008213436.tif 000005
【００７７】
＜実施例９および実施例１０＞
１，９−ノナンジオールジメタクリレート（新中村化学工業株式会社製、商品名：ＮＫエステル ＮＯＤ−Ｎ）７０重量部、ビスフェノールＡ型エポキシアクリレート（新中村化学工業株式会社製、商品名：ＮＫオリゴマー ＥＡ−１０２０）３０重量部、２−ヒドロキシ−２−メチル−１−フェニル−プロパン−１−オン（チバ・スペシャルティ・ケミカルズ社製重合開始剤、商品名：ダロキュア１１７３）３重量部を混合し、（メタ）アクリレート系重合性組成物を調製した。その他は実施例１および２とまったく同様の操作を行った。得られた偏光積層体の最外層の塗膜面厚みは６〜９μｍであった。いずれのポリアミド樹脂との組み合わせにおいても良好なプラスチックス偏光レンズが得られ、各々のレンズの光学特性も下記表４のようであり、良好なものであった。
【００７８】
【表４】
2008213436.tif 000006
【００７９】
＜実施例１１＞
透明シートとしてＴＡＣフィルム（コニカミノルタオプト株式会社製、厚さ：８０μｍ）を用いて、曲げ加工の温度を９５℃とする以外は実施例２と同様な条件でポリアミド樹脂レンズを作製した。得られたレンズは、Ｔ（ｖｉｓ．）＝１９．４％、Ｐ＝９９．９％で射出成形前後に大きな偏光特性の変化がないことが確認された。
【００８０】
＜実施例１２＞
透明シートとしてＡＰＥＬ（三井化学株式会社製、商品名：ＡＰＬ６５０９Ｔ、厚さ：２００μｍ）を用いて、実施例１８と同様な操作を行った。曲げ加工温度を８０℃とする以外は実施例１と同様な条件でポリアミド樹脂レンズを作製した。得られたプラスチックス偏光レンズは、Ｔ（ｖｉｓ．）＝１９．６％、Ｐ＝９９．９％で重合前後に大きな偏光特性の変化がないことが確認された。
【００８１】
＜比較例１＞
実施例１と同様にして偏光積層体を作製した。この積層体の表面を処理することなく、実施例１の（ｆ−１）と同様にして曲げ加工し、実施例１の（ｆ−２−２）と同様に系樹脂のレンズ成形を試みた。積層体とポリアミド樹脂は一体化しなかった。
【００８２】
＜比較例２＞
実施例１１と同様の操作を、ＴＡＣの表面を何も処理することなく実施例１の（ｆ−２−２）と同様にポリアミド樹脂のレンズ成形を試みた。積層体とポリアミド樹脂は一体化しなかった。
【００８３】
＜比較例３＞
実施例１２と同じ操作を、ＡＰＥＬの表面を何も処理することなく行なった。実施例１の（ｆ−２−１）と同様にポリアミド樹脂のレンズ成形を試みた。積層体とポリアミド樹脂は一体化しなかった。
【産業上の利用可能性】
【００８４】
本発明にかかるプラスチックス偏光レンズ体の製造方法は、広い範囲のレンズ用熱成形性樹脂を用いたプラスチックス偏光レンズ体の製造に有用であり、簡便なものである。この製造方法で得られるプラスチックス偏光レンズ体では用いる偏光シートの光学特性が損なわれていないため、高光学特性の維持された、軽量性、耐衝撃性等に優れたプラスチックス偏光レンズ体を高い生産性で提供できる。
【図面の簡単な説明】
【００８５】
【図１】本発明のプラスチックス偏光レンズ体におけるシート状偏光体が偏光積層体の場合のプラスチックス偏光レンズ体の１例を模式的に示した図である。
【符号の説明】
【００８６】
１ 偏光シート１
２ 透明シート２
３ （メタ）アクリレート系樹脂層３
４ 熱成形性樹脂層４
【図１】
2008213436.tif 000007